(57)【要約】【課題】接着性、透明性が良好で、かつ干渉縞が十分に抑制されたハードコートフィルムを提供する。【解決手段】基材フィルムの少なくとも一方の面に、アンカー層、ハードコート層が順次積層されたハードコートフィルムにおいて、前記アンカー層が、フルオレン系アクリレート樹脂を含有し、かつアンカー層の屈折率ｎが、ｎＨＣ＜ｎ＜ｎＢＦ（ｎＨＣ：ハードコート層の屈折率、ｎＢＦ：基材フィルムの屈折率）の関係を満たすことを特徴とするハードコートフィルムとする。さらに前記アンカー層の厚みを光学膜厚で１００〜２００ｎｍとする。【選択図】          なし【特許請求の範囲】
【請求項１】
基材フィルムの少なくとも一方の面に、アンカー層、ハードコート層が順次積層されたハードコートフィルムにおいて、前記アンカー層が、フルオレン系アクリレート樹脂を含有し、かつアンカー層の屈折率ｎが、ｎＨＣ＜ｎ＜ｎＢＦ（ｎＨＣ：ハードコート層の屈折率、ｎＢＦ：基材フィルムの屈折率）の関係を満たし、さらに前記アンカー層の厚みが、光学膜厚で１００〜２００ｎｍであることを特徴とするハードコートフィルム。
【請求項２】
前記アンカー層の屈折率ｎが、１．５６〜１．６２の範囲であることを特徴とする請求項１に記載のハードコートフィルム。
【請求項３】
前記アンカー層における前記フルオレン系アクリレート樹脂の含有量が、５〜９７重量％であることを特徴とする請求項１または請求項２に記載のハードコートフィルム。
【発明の詳細な説明】
【技術分野】
【０００１】
本発明は、ポリエステルフィルム上にアンカー層、ハードコート層が順次積層されたハードコートフィルムに関し、詳しくは干渉縞の発生が十分に抑制されたハードコートフィルムに関する。
【背景技術】
【０００２】
液晶ディスプレイ等の画像表示装置、あるいはタッチパネルにおける画像表示面には、耐擦傷性を向上させるために、基材フィルム上にハードコート層が設けられたハードコートフィルムや、さらに前記ハードコート層上に反射防止層が設けられた反射防止フィルムが通常装着されている。
【０００３】
前記のハードコートフィルムや反射防止フィルムに用いられる基材フィルムとして、ポリエステルフィルムやトリアセチルセルロースフィルムが一般的に知られている。ポリエステルフィルムはトリアセチルセルロースフィルムに比べて、機械的特性、寸法安定性、耐熱性等に優れているが、その反面、ハードコート層との接着性に劣るという欠点がある。そのため、ハードコートフィルムや反射防止フィルムに用いられるポリエステルフィルムには、ハードコート層との接着性を向上させるための易接着層が通常設けられている。
【０００４】
また、前記のハードコート層は、紫外線硬化性のアクリル樹脂が一般的に用いられており、その屈折率は、通常１．４９〜１．５３程度である。基材フィルムとしてポリエステルフィルムを用いた場合、ポリエステルフィルムの屈折率（通常１．６２〜１．６８程度）とアクリル樹脂からなるハードコート層の屈折率との差が大きいことが、干渉縞を発生させる１つの要因となっていた。
【０００５】
特許文献１には、基材フィルムの少なくとも一方の面に、プライマー層及びハードコート層が順次積層され、前記プライマー層とハードコート層の屈折率の差を０.０５以下とし、ハードコート層の厚さ、プライマー層とハードコート層との合計厚さを規定したハードコートフィルムが提案されている。しかしながら、前記のハードコートフィルムにおいては、前記プライマー層とハードコート層との屈折率の関係のみに注目しており、基材の屈折率との関係が考慮されておらず、干渉縞を抑制する効果は十分なものではなかった。
【０００６】
また、特許文献２には、透光性基材の一方の面に、プライマー層、ハードコート層を順次積層し、前記ハードコート層面に対する反射率のリップル節が波長５００ｎｍ〜６５０ｎｍに存在し、かつ、前記リップル節におけるリップルの大きさが０．５％以下であるハードコートフィルムが提案されている。しかしながら、前記のハードコートフィルムにおいても、干渉縞の発生が見られ、更なる改良が必要なものであった。
【先行技術文献】
【特許文献】
【０００７】
【特許文献１】特開２００３−２９１２３６号公報
【特許文献２】特開２０１０−１０７５４２号公報
【発明の概要】
【発明が解決しようとする課題】
【０００８】
本発明は、ハードコート層の接着性、透明性が良好で、かつ干渉縞が十分に抑制されたハードコートフィルムを提供することを目的とする。
【課題を解決するための手段】
【０００９】
本発明者らは、上記の問題点に鑑み鋭意検討を重ねた結果、基材フィルムの少なくとも一方の面に、アンカー層、ハードコート層が順次積層されたハードコートフィルムにおいて、前記アンカー層が、フルオレン系アクリレート樹脂からなり、かつアンカー層の屈折率、ハードコート層の屈折率、及び基材フィルムの屈折率の大小関係を規定し、さらに前記アンカー層の厚みを特定範囲の光学膜厚に規定した。前記アンカー層に透明性の良好なフルオレン系アクリレート樹脂を用いることで、透明性、ハードコート層への接着性が極めて良好となる。さらに、特定の屈折率及び膜厚みを有するアンカー層を設けた構成とすることにより、前記基材フィルムと前記ハードコート層の屈折率差に起因する干渉縞を十分に抑制することができ、本発明の目的が達成されることを見出し、本発明をなすに至った。
【００１０】
第１発明は、基材フィルムの少なくとも一方の面に、アンカー層、ハードコート層が順次積層されたハードコートフィルムにおいて、前記アンカー層が、フルオレン系アクリレート樹脂からなり、かつアンカー層の屈折率ｎが、ｎＨＣ＜ｎ＜ｎＢＦ（ｎＨＣ：ハードコート層の屈折率、ｎＢＦ：基材フィルムの屈折率）の関係を満たし、さらに前記アンカー層の厚みが光学膜厚で１００〜２００ｎｍであることを特徴とするハードコートフィルムである。
【００１１】
第２発明は、前記アンカー層の屈折率ｎが、１．５６〜１．６２の範囲であることを特徴とする第１発明に記載のハードコートフィルムである。
【００１２】
第３発明は、前記アンカー層における前記フルオレン系アクリレート樹脂の含有量が、５〜９７重量％であることを特徴とする第１発明または第２発明に記載のハードコートフィルムである。
【発明の効果】
【００１３】
本発明は、基材フィルムの少なくとも一方の面に、アンカー層、ハードコート層が順次積層されたハードコートフィルムにおいて、前記アンカー層が、フルオレン系アクリレート樹脂からなり、かつアンカー層の屈折率、ハードコート層の屈折率、及び基材フィルムの屈折率の大小関係を規定し、さらに前記アンカー層の厚みを特定範囲の光学膜厚に規定した。前記アンカー層に透明性の良好なフルオレン系アクリレート樹脂を用いることで、透明性、ハードコート層への接着性が極めて良好なハードコートフィルムとなる。さらに、特定の屈折率及び膜厚みを有するアンカー層を設けた構成とすることにより、前記基材と前記ハードコート層の屈折率差に起因する干渉縞を十分に抑制することができるものである。
【発明を実施するための形態】
【００１４】
以下、本発明について詳細に説明する。
（ハードコ−トフィルム）
本発明のハードコ−トフィルムは、基材フィルムの少なくとも一方の面に、アンカー層、ハードコート層が順次積層された構成を有するものである。
【００１５】
本発明における干渉縞は、例えば、ポリエチレンテレフタレートに代表される高屈折率基材フィルム上に、ハードコート層と基材フィルムとの屈折率差が大きい層を設けた場合に、前記ハードコート層と基材フィルムとの界面での反射率が高くなり、前記界面からの反射光とフィルム表面での反射光との干渉により発生するものである。干渉縞はハードコート層や基材の微妙な膜厚変化の影響を受け発生する。文献によってはこの現象を干渉縞、ニュートンリングと表現しているが、同じメカニズムで発生するムラの見え方が、必ずしも縞状やリング状とは限らず、特に膜厚が薄い（数μｍ以下）層があると、斑（まだら）状に観察されることもある。本発明ではこれらを総称して干渉縞と表現することとした。
【００１６】
本発明のハードコ−トフィルムは、透明な基材フィルムとハードコートとの間にアンカー層を設け、前記基材フィルム、アンカー層、及びハードコート層の屈折率の大小関係を適正化することにより、各積層界面での反射率を低減させ、干渉縞が生じるのを防ぐようにしたものである。具体的には、基材フィルムの少なくとも一方の面に、アンカー層、ハードコート層が順次積層されてなるハードコートフィルムにおいて、次の条件を満足させればよい。
・アンカー層がフルオレン系アクリレート樹脂を含有する。
・アンカー層の屈折率ｎが、次の関係式を満たす。ｎＨＣ＜ｎ＜ｎＢＦ 
（ｎＨＣ：ハードコート層の屈折率、ｎＢＦ：基材フィルムの屈折率）
・アンカー層の厚みが、光学膜厚で１００〜２００ｎｍである。
【００１７】
（基材フィルム）
本発明で使用するハードコ−トフィルムの基材フィルムは、各種のプラスティックからなるフィルムであれば、特に限定されない。例えば、ポリオレフィン、ポリエステル、ポリアミド、ポリカーボネート、フッ素樹脂、ポリフェニレンオキサイド、ポリイミド、ポリアミドイミド、アクリル系樹脂、ポリ塩化ビニル、ポリ塩化ビニリデン、ポリアクリロニトリル、セルロース系樹脂等よりなるフィルムが例示されるが、これらに限定されるものではない。取り扱い性、ハードコート層との接着力の向上、コストの面より好ましくはポリエステルフィルムを用いるとよい。
【００１８】
本発明のポリエステルフィルムは、エステル結合を主鎖の主要な結合鎖とする高分子化合物を材料とするフィルムの総称であって、例えば、エチレンテレフタレート、エチレン−２，６−ナフタレート、ブチレンテレフタレート、エチレン−α，β−ビス（２−クロロフェノキシ）エタン−４，４’−ジカルボキシレートなどから選ばれた少なくとも１種を主要構成成分とするフィルムが挙げられる。これらのフィルムの中でも、品質、経済性などの総合的観点からポリエチレンテレフタレートフィルムが特に好ましい。
【００１９】
前記ポリエステルフィルムの屈折率は、１．６３〜１．７０の範囲が好ましく、１．６３〜１．６９の範囲がより好ましい。前記ポリエステルフィルムの屈折率が１．７０を超えるとハードコート層の屈折率との差が０．２を超えてしまうので、干渉縞が発生しやすくなる。
【００２０】
前記基材フィルムの厚みは、５０〜３００μｍの範囲が好ましく、６０〜２５０μｍの範囲がより好ましく、特に７０〜２００μｍの範囲が好ましい。前記基材フィルムの厚さ５０μｍ未満の場合には、ハンドリング性が低下する。一方、透光性基材の厚さが厚すぎる場合にはコスト面で問題があるだけでなく、ロール状に巻き取って保存した場合に巻き癖による平面性不良（カール）が発生しやすくなる。
【００２１】
（アンカー層）
本発明のハードコートフィルムには、基材フィルムとハードコート層の間にアンカー層を有する。前記アンカー層の屈折率ｎは、アンカー層上に形成するハードコート層および基材フィルムの屈折率と、ｎＨＣ＜ｎ＜ｎＢＦ（ｎＨＣ：ハードコート層の屈折率、ｎＢＦ：基材フィルムの屈折率）の関係を満たすことが好ましい。また、さらに｜ｎ−ｎＢＦ｜≦０．１の関係を満たすことが好ましい。なお、アンカー層は、光学的機能のみならず、ハードコート層との密着性を高める機能も有している。上記関係を満たすことができれば、樹脂材料のみで形成してもよいし、樹脂材料と無機微粒子などのフィラーとの混合材料で形成してもよい。
【００２２】
前記アンカー層の屈折率ｎは、１．５６〜１．６２であることが好ましい。屈折率がこの範囲を外れると、干渉縞の防止効果が発現しなくなる。さらに好ましい屈折率は、１．５８〜１．６１である。
【００２３】
前記アンカー層の光学膜厚は、１００〜２００ｎｍであることが好ましい。光学膜厚とは、各層の物理膜厚ｄと屈折率ｎを掛け合わせたｎ×ｄの値のことをいう。上記のアンカー層の屈折率の範囲と前記アンカー層の光学膜厚との組み合わせにより、干渉縞の防止効果がより高くなる。前記アンカー層の光学膜厚が１００ｎｍ未満であると、ハードコート層の密着性が低下するだけでなく、干渉縞の防止効果も低減する。一方前記アンカー層の光学膜厚が２００ｎｍを超えた場合も、干渉縞の防止効果が低減する。
【００２４】
本発明のアンカー層は、屈折率の高いポリマーをバインダーとして用いる。高屈折率バインダーと高屈折率微粒子の併用も勿論可能である。前記のポリマーは、環状基を有するポリマーであることが好ましい。環状基には、芳香族環基、複素環基および脂肪族環基が含まれる。この中で芳香族環基が特に好ましい。前記のポリマーに前記の芳香族環基を導入することにより、樹脂の屈折率を大きくすることができる。また、ベースポリマーとして、アクリル系樹脂を用いることにより、ハードコート層との密着性を向上させることができる。
【００２５】
本発明では、透明基材フィルムより屈折率が高いアンカー層に、高屈折率のバインダーとしてフルオレン骨格を有する（メタ）アクリレート化合物を重合成分とするフルオレン系アクリレート樹脂を用いることが特徴である。
【００２６】
本発明のアンカー層を形成する塗工液には、活性エネルギー線により重合する、上記のフルオレン骨格を有する（メタ）アクリレート化合物を含有する。前記フルオレン骨格を有する（メタ）アクリレート化合物は、その分子中に、（メタ）アクリレート基、（メタ）アクリロイルオキシ基を１〜２個有しており、モノマーであっても、オリゴマーであってもよく、またその両方を含んでもよい。
【００２７】
本発明に好ましく用いられるフルオレン骨格を有する（メタ）アクリレート化合物は下記一般式（１）〜（３）で表される。
【００２８】
【化１】
2016090728.tif 000002
【００２９】
式中、Ｒは水素原子、メチル基を表し、Ｒ２は水素原子、メチル基、エチル基を表し、Ｒ３は水素原子または炭素数１〜６のアルキル基を表し、炭素数１〜６のアルキル基としては、メチル、エチル、ｎ−プロピル、イソプロピル、ｎ−ブチル、ｓｅｃ−ブチル、ｔｅｒｔ−ブチル、ｎ−ペンチル、ｎ−ヘキシル等の直鎖状または分岐状のアルキル基を表す。ｎは０〜３の整数を表し、ｍは１〜３の整数を表し、ｋは０〜１０の整数を表す。
【００３０】
フルオレン骨格を有する（メタ）アクリレート化合物を重合成分とするフルオレン系アクリレート樹脂とは、フルオレン骨格を有する（メタ）アクリレート化合物のホモポリマー、または他の（メタ）アクリレート化合物との共重合体をいう。
【００３１】
前記アンカー層を形成する他の樹脂成分としては、ポリエステル樹脂、ポリウレタン樹脂、アクリル樹脂、ポリエーテル樹脂等が挙げられる。これらの樹脂に、芳香族環、硫黄原子、臭素原子等を導入することにより、樹脂の屈折率を大きくすることができる。
【００３２】
前記アンカー層における前記フルオレン系アクリレート樹脂の含有量が、５〜９７重量％であることが好ましい。より好ましくは、２０〜７０重量％であることが好ましい。前記含有量が５重量％未満であると、アンカー層の屈折率が上記の関係を満たさなくなり、干渉縞が発生してしまうことがある。また、ハードコート層との密着性も低下する。前記フルオレン系アクリレート樹脂の含有量が９７重量％とあるのは、フルオレン系アクリレート化合物と重合開始剤と併せて１００重量％となることを示すものである。また、重合後のフルオレン骨格を有する（メタ）アクリレート化合物のホモポリマー、または他の（メタ）アクリレート化合物との共重合体が、１００重量％であっても良い。
【００３３】
また、アンカー層には、屈折率の調整のため、シリカ、酸化チタン、炭酸カルシウム、ケイ酸カルシウム、硫酸バリウム、リン酸カルシウム、酸化アルミニウム、酸化マグネシウム、酸化ジルコニウム、酸化セリウム、酸化錫、酸化インジウム、などを主成分とする無機微粒子や架橋高分子微粒子を含有してもよい。微粒子の平均粒径は、０．０１〜１．０μｍ、好ましくは０．０１〜０．５μｍであることが好ましい。前記平均粒径が０．０１μｍ未満であると分散が困難となる。一方前記平均粒径が１．０μｍを超えると、フィルム表面が粗面化し、フィルムの透明性が低下したり、微粒子の脱落が発生しやすくなる傾向がある。アンカー層には上記微粒子を２種類以上配合しても良く、同種の粒子で直径の異なるものを配合してもよい。いずれにしても、微粒子全体の平均粒径が上記の範囲を満足することが好ましい。またアンカー層の表面より粒子の一部を突出させることで、アンカー層の表面に適度な突起を形成するようにしても良い。
【００３４】
本発明のアンカー層には、さらに添加剤、例えば、溶媒、消泡剤、塗布性改良剤、増粘剤、滑剤、安定剤（抗酸化剤、熱安定剤、耐光安定剤など）、可塑剤、界面活性剤、溶解促進剤、着色剤、帯電防止剤、シランカップリング剤、レベリング剤、分散剤、分散助剤などを含んでいてもよい。添加剤は単独で又は２種以上組み合わせてもよい。
【００３５】
前記溶媒としては、例えば、アルコール類（エタノール、プロパノール、イソプロパノールなどのアルキルアルコール類、エチレングリコール、プロピレングリコールなどのグリコール類など）、炭化水素類（ヘキサンなどの脂肪族炭化水素類、シクロヘキサンなどの脂環式炭化水素類、トルエン、キシレンなどの芳香族炭化水素類など）、ハロゲン化炭化水素類（塩化メチレン、クロロホルムなど）、エーテル類（ジメチルエーテル、ジエチルエーテルなどの鎖状エーテル類、ジオキサン、テトラヒドロフランなどの環状エーテル類など）、エステル類（酢酸メチル、酢酸エチル、酢酸ブチル、乳酸エチル、酪酸エチルなど）、ケトン類（アセトン、エチルメチルケトン、メチルイソブチルケトン、シクロヘキサノン、Ｎ−メチル−２−ピロリドンなど）、セロソルブ類（メチルセロソルブ、エチルセロソルブ、ブチルセロソルブなど）、カルビトール類（メチルカルビトール、エチルカルビトール、ブチルカルビトールなど）、プロピレングリコールモノアルキルエーテル類（プロピレングリコールモノメチルエーテル、プロピレングリコールモノエチルエーテル、プロピレングリコールモノｎ−ブチルエーテルなど）、グリコールエーテルエステル類（エチレングリコールモノメチルエーテルアセテート、プロピレングリコールモノメチルエーテルアセテートなど）、アミド類（Ｎ，Ｎ−ジメチルホルムアミド、Ｎ，Ｎ−ジメチルアセトアミドなど）、スルホキシド類（ジメチルスルホキシドなど）、ニトリル類（アセトニトリル、ベンゾニトリルなど）などの有機溶媒が挙げられる。溶媒は、単独で又は混合溶媒として使用できる。
【００３６】
アンカー層を基材フィルム上に形成する方法としては、特に制限はないが、生産性や生産コストの面より、ウエットコーティング法が好ましい。ウエットコーティング法としては公知の方法を用いることができ、例えば、例えば、ロールコート、ダイコート、エアナイフコート、ブレードコート、リバースコート、グラビアコートなどの塗工法、またはグラビア印刷、スクリーン印刷、オフセット印刷、インクジェット印刷などの印刷法などを用いることができる。
【００３７】
（ハードコート層）
本発明のハードコート層を形成する塗工液には、活性エネルギー線により重合する化合物を含有する。活性エネルギー線により重合する化合物としてはラジカル重合反応を形成する（メタ）アクリロイル基を有する化合物や、カチオン重合反応を形成する化合物であることが好ましい。（メタ）アクリロイル基を有する化合物としては分子内に（メタ）アクリロイル基を１以上有する化合物を意味し、モノマーであっても、オリゴマーであってもよく、またその両方を含んでもよい。
【００３８】
本発明では、アクリロイル基とメタアクリロイル基を総称して、（メタ）アクリロイル基という。すなわち、（メタ）アクリロイル基を有する化合物とは、アクリロイル基のみを有する化合物であってもよく、メタアクリロイル基のみを有する化合物であってもよく、アクリロイル基とメタアクリロイル基との両方を有するものであってもよい。また、以下に記載する（メタ）アクリレート、（メタ）アクリル酸エステルについても同様である。
【００３９】
本発明に係る（メタ）アクリロイル基を有する化合物としては、例えば、以下に記載する多官能（メタ）アクリレートや単官能（メタ）アクリレートのモノマー又はオリゴマーが挙げられる。
【００４０】
多官能（メタ）アクリレートとしては、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセリントリ（メタ）アクリレート、トリス（２−ヒドロキシエチル）イソシアヌレートトリ（メタ）アクリレート、エチレングルコールジ（メタ）アクリレート、１,３−ブタンジオールジ（メタ）アクリレート、１,４−ブタンジオールジ（メタ）アクリレート、１,６−ヘキサンジオールジ（メタ）アクリレート、ネオペンチルグリコールジ（メタ）アクリレート、ジエチレングルコールジ（メタ）アクリレート、トリエチレングルコールジ（メタ）アクリレート、ジプロピレングルコールジ（メタ）アクリレート、ビス（２−ヒドロキシエチル）イソシアヌレートジ（メタ）アクリレート、及びこれらの出発アルコール類へのエチレンオキシド又はプロピレンオキシド付加物のポリ（メタ）アクリレート類、分子内に２以上の（メタ）アクリロイル基を有するオリゴエステル（メタ）アクリレート類、オリゴエーテル（メタ）アクリレート類、オリゴウレタン（メタ）アクリレート類、及びオリゴエポキシ（メタ）アクリレート類等を挙げることができる。
【００４１】
単官能（メタ）アクリレートとしては、メチル（メタ）アクリレート、エチル（メタ）アクリレート、アクリロニトリル、２−ヒドロキシエチル（メタ）アクリレート、２−ヒドロキシプロピル（メタ）アクリレート、２−ヒドロキシブチル（メタ）アクリレート、３−クロロ−２−ヒドロキシプロピル（メタ）アクリレート、グリセリンモノ（メタ）アクリレート、グリシジル（メタ）アクリレート、ラウリル（メタ）アクリレート、シクロヘキシル（メタ）アクリレート、イソボルニル（メタ）アクリレート、トリシクロデカニル（メタ）アクリレート、ジシクロペンテニル（メタ）アクリレート、ｎ−ブチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、イソデシル（メタ）アクリレート、ドデシル（メタ）アクリレート、ｎ−ステアリル（メタ）アクリレート、ベンジル（メタ）アクリレート、フェノールエチレンオキサイド変性（ｎ＝２）（メタ）アクリレート、ノニルフェノールプロピレンオキサイド変性（ｎ＝２．５）（メタ）アクリレート、２−（メタ）アクリロイルオキシエチルアシッドホスフェート、２−（メタ）アクリロイルオキシ−２−ヒドロキシプロピルフタレート等のフタル酸誘導体のハーフ（メタ）アクリレート、フルフリル（メタ）アクリレート、カルビトール（メタ）アクリレート、ベンジル（メタ）アクリレート、ブトキシエチル（メタ）アクリレート、アリル（メタ）アクリレート２−アクリロイルオキシエチルアシッドホスフェートモノエステル、シクロヘキサンジメタノールモノアクリレート、４−ヒドロキシブチルアクリレート、４−グリシジルオキシブチルアクリレート、ダイアセトンアクリルアミド等が挙げられる。
【００４２】
これらの（メタ）アクリロイル基を有する化合物は、１種を単独で用いてもよく、２種以上を混合してもよい。
【００４３】
一方、カチオン重合を形成する化合物としては、エポキシ系樹脂が通常使用される。このエポキシ系樹脂としては、例えばビスフェノール樹脂やノボラック樹脂などの多価フェノール類にエピクロルヒドリンなどでエポキシ化した化合物、直鎖状オレフィン化合物や環状オレフィン化合物を過酸化物などで酸化して得られた化合物などが挙げられる。
【００４４】
活性エネルギー線重合反応に用いられる光重合開始剤としては、ラジカル重合型の化合物に対しては、例えばベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−(メチルチオ)フェニル]−２−モルフォリノ−プロパン−１−オン、４−(２−ヒドロキシエトキシ)フェニル−２(ヒドロキシ−２−プロプル)ケトン、ベンゾフェノン、ｐ−フェニルベンゾフェノン、４,４'−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミン安息香酸エステルなどが挙げられる。また、カチオン重合型の化合物に対する光重合開始剤としては、例えば芳香族スルホニウムイオン、芳香族オキソスルホニウムイオン、芳香族ヨードニウムイオンなどのオニウムと、テトラフルオロボレート、ヘキサフルオロホスフェート、ヘキサフルオロアンチモネート、ヘキサフルオロアルセネートなどの陰イオンとからなる化合物が挙げられる。これらは１種用いてもよいし、２種以上を組み合わせて用いてもよく、また、その配合量は、重合性化合物１００重量％に対して、通常０.２〜１０重量％の範囲で選ばれる。
【００４５】
前記活性エネルギー線硬化性化合物以外にもハードコート性を大きく損なわない範囲で熱可塑性ポリマーを添加することができる。該熱可塑性ポリマーとしては、例えばアクリル系樹脂、酢酸ビニル系樹脂、エポキシ系樹脂、ポリエステル系樹脂、ポリカーボネート系樹脂、ブチラール系樹脂、ゼラチン、セルロース系樹脂、ポリアミド系樹脂、塩化ビニル系樹脂、ウレタン系樹脂等が挙げられる。
【００４６】
前記の活性エネルギー線硬化性の（メタ）アクリロイル基を有する化合物のの含有量は、ハードコート層の固形分総量１００重量％に対して、５０重量％以上であることが好ましく、６０質量％以上であることがより好ましく、さらに７０重量％以上であることが好ましい。
【００４７】
ハードコート層には、更に屈折率を調整するため、あるいは帯電防止性を付与するために、金属酸化物粒子を含有させても良い。但し、ハードコート層に金属酸化物微粒子を多量に含有させると、ハードコート層の透明性、塗工安定性、及び膜物性の低下や視感反射率の上昇がある。従って、ハードコート層における金属酸化物粒子の含有量は、ハードコート層の固形分総量１００重量％に対して３０重量％未満であることが好ましく、２０重量％未満であることがより好ましい。
【００４８】
上記金属酸化物粒子としては、例えば、酸化チタン、酸化ジルコニウム、酸化亜鉛、酸化錫、酸化アンチモン、酸化セリウム、酸化鉄、アンチモン酸亜鉛、酸化錫ドープ酸化インジウム（ＩＴＯ）、アンチモンドープ酸化錫（ＡＴＯ）、リンドープ酸化錫、アルミニウムドープ酸化亜鉛、ガリウムドープ酸化亜鉛等が挙げられる。
【００４９】
さらに、必要に応じて、消泡剤、塗布性改良剤、増粘剤、界面活性剤、有機系潤滑剤、酸化防止剤、紫外線吸収剤、発泡剤、染料、顔料などを含有していてもよい。また、ハードコ−トフィルム自体に透明性を要求されない場合には、有機系微粒子、無機系微粒子を含有してもよい。
【００５０】
ハードコート層の厚みは１μｍ以上２０μｍ以下、好ましくは３μｍ以上１５μｍ以下であることが好ましい。１μｍ未満ではハードコート性が十分得られず、塗膜に傷がつきやすい。一方、２０μｍを超えると、ハードコートフィルムがカールするなどの不具合が発生したり、製造コストのアップにもつながる。また、基材フィルムの両側にハードコート層を塗工する場合、その両層の膜厚差は３０％以内に抑えることが好ましい。該範囲を超えると、ハードコートフィルムのカールが大きくなることで、次工程移行の取り扱い性に悪影響する可能性や、タッチパネルを組んだ際にタッチパネル機能に悪影響を及ぼす可能性がある。
【００５１】
前記ハードコート層の屈折率は１．４９〜１．５６の範囲、好ましくは１．５１〜１．５６の範囲が好ましい。このような範囲から選択された屈折率を使用することにより、本発明の好適な実施が可能である。このような比較的低い範囲の屈折率のハードコート層を使用することにより、ハードコート層への多量の充填剤の使用をすることなく、製造費用の上昇をもたらすことがないという本発明の優位性を発揮することができる。
【００５２】
ハードコート層を基材フィルム上に形成する方法としては、特に制限はないが、生産性や生産コストの面より、ウエットコーティング法が好ましい。ウエットコーティング法としては公知の方法を用いることができ、例えば、例えば、ロールコート、ダイコート、エアナイフコート、ブレードコート、リバースコート、グラビアコートなどの塗工法、またはグラビア印刷、スクリーン印刷、オフセット印刷、インクジェット印刷などの印刷法などを用いることができる。
【００５３】
本発明のハードコートフィルムは、反射防止層、紫外線・赤外線吸収層、着色層、選択波長吸収性層、電磁波シールド層等の機能を有する層と一緒に積層することができ、高硬度の機能性プラスチックフィルムとして供することができる。
【実施例】
【００５４】
本発明を以下の実施例に従って、さらに具体的に説明する。なお、本発明はこれらの実施例によって限定されるものではない。
【００５５】
（実施例１〜７、比較例１〜５）
厚さ１００μｍの二軸延伸ポリエチレンテレフタレートフィルム（屈折率１．６７３）上に、表１に記載の各アンカー剤塗工液を、それぞれ表２に記載の光学膜厚になるように塗布し、乾燥した。続いて、高圧水銀灯によりそれぞれ積算光量３００ｍｊ／ｃｍ２の紫外線を照射して塗膜を硬化させ、アンカー層を形成した。
【００５６】
【表１】
2016090728.tif 000003
【００５７】
その上に下記組成のハードコート層形成用塗工液を、乾燥膜厚３．０μｍとなるように塗布し、乾燥した。続いて、高圧水銀灯により、それぞれ積算光量５００ｍｊ／ｃｍ２の紫外線を照射し、塗膜を硬化させてハードコート層（屈折率１．５０９）を形成し、実施例１〜７及び比較例１〜５のハードコートフィルムを得た。
【００５８】
（ハードコート層形成用塗工液）
ジペンタエリスリトールヘキサアクリレート                          １００重量部
（６官能アクリル系紫外線硬化型樹脂、固形分１００％）
ポリメチルメタクリレート（末端メタクリレート）                      ２０重量部
（平均分子量６０００、固形分４５％、トルエン希釈）
光重合開始剤（チバスペシャルティケミカルズ社製：イルガキュア１８４）  ８重量部
溶剤                                                              １２０重量部
（メチルエチルケトン／プロピレングリコールモノメチルエーテル＝９／１）
合  計                                                            ２４８重量部
【００５９】
各実施例、比較例の評価結果を表２に、各評価方法を下記に示す。
【００６０】
【表２】
2016090728.tif 000004
【００６１】
（評価方法）
（各層の膜厚および屈折率）
反射分光膜厚計「ＦＥ−３０００」（大塚電子株式会社製）を用いて、ハードコートフィルムを構成するアンカー層およびハードコート層の膜厚および屈折率（測定波長５５０ｎｍ）を測定した。
【００６２】
（アンカー層の光学膜厚）
アンカー層の光学膜厚は、上記の膜厚測定により求められた、アンカー層の物理膜厚ｄと屈折率ｎを掛け合わせたｎ×ｄの値から求めた。
【００６３】
（干渉縞の評価）
各実施例、比較例のハードコートフィルムを１５０ｍｍ×１５０ｍｍのサイズにカットし、ハードコート層面と反対側の面を黒色スプレーで着色し、評価用サンプルを作製した。これらのサンプルを三波長形蛍光ランプ［松下電器産業(株)、パルック、２０Ｗ、昼白色］で照らして、ハードコート層面の、蛍光ランプ像の周りの干渉縞を観察し、下記の基準により干渉縞を判定した。
◎：干渉縞がまったく認められない。
○：干渉縞がほとんど認められない。
×：干渉縞が明瞭に認められる。
「○」以上が実用レベルである。
【００６４】
（透明性の評価）
各実施例、比較例のハードコートフィルムを、ＪＩＳ  Ｋ７１０５に準じ、積分球式濁度計（日本電色工業株式会社製、ＮＤＨ２０００）にて全光線透過率を測定し、下記の基準により透明性を評価した。
○：全光線透過率が９０％以上である。
△：全光線透過率が８０〜８９％である。
×：全光線透過率が８０未満である。
「○」以上が実用レベルである。
【００６５】
（密着性の評価）
各実施例、比較例のハードコートフィルムのハードコート層面に、ＪＩＳ  Ｋ５６００に準拠して、１ｍｍ２のクロスカットを１００個入れ、ニチバン（株）製セロハンテープを指先でしっかり押し付け、貼り付けた。その後前記テープを６０度方向に０．５〜１．０秒かけて剥離し、残存した前記ハードコート層の個数を計測し、下記の基準により密着性を評価した。
◎：クロスカットの残存数が９０個以上である。
○：クロスカットの残存数が８０〜８９個である。
×：クロスカットの残存数が８０個未満である。
「○」以上が実用レベルである。